"耐応力亀裂性および耐蝕性の成形品を製造するための、Aa1ポリアミド6.6またはポリアミド4.6またはポリアミド6またはこれらの混合物40~70質量、a2アミド基に対するメチレン基の比率7~12を有するポリアミド30~60質量からなる混合物10~98.8質量、B繊維状または粒子状充填剤1~50質量、C滑剤0.1~3質量、D熱安定剤0.05~3質量、E他の添加剤0~40質量を含有する、但し、A~Eならびにa1およびa2の質量の総和は、100であるものとする、熱可塑性成形材料の使用。熱可塑性成形材料は、CaCl2および/または塩化亜鉛またはこれらの水溶液に対して安定性である成形体を製造するために使用される、請求項1記載の使用。成分は、100のAに対して、a160~50質量の量で、およびa240~50質量の量で成形材料中に含有されている、請求項1または2記載の使用。成分Cは、イオン不含の滑剤である、請求項1から3までのいずれか1項に記載の使用。成分Cは、酸化されたポリオレフィンワックス、または10~44個のC原子を有する高級脂肪酸である、請求項1から4までのいずれか1項に記載の使用。成分Dは、モル比1:4のCuJ/KJからなる、請求項1から5までのいずれか1項に記載の使用。成分Dは、芳香族第二級アミンからなる、請求項1から6までのいずれか1項に記載の使用。請求項1から7までのいずれか1項に記載の使用可能な成形材料から得られる成形体、繊維またはフィルム。成形体が家庭用品、電子構成部品、医療用機器、自動車構成部品、電子機器のケーシング、自動車内の電子構成部品のケーシング、ホイール取り巻き品、ドアパネル、テールゲート、スポイラー、吸気マニホールド、水タンク、他のタンク、ファンインペラーおよびファンケーシング、ホース、ポンプ構成部品、油受、エンジン取付け部品、電動工具のハウジング、電子構成部品一般的なのケーシング、電子構成部品例えば、コイル、回路板、センサーの挿入取付け部品として使用される、請求項8記載の成形体。例次の成分を使用した:成分a1:ISO307により25°Cで96質量の硫酸中の0.5質量の溶液として測定した、180ml/gの粘度数VZを有するポリアミド66。BASFSE社のUltramid登録商標A27を使用した。成分a2:ISO307により25°Cで96質量の硫酸中の0.5質量の溶液として測定した、144ml/gの粘度数VZを有するポリアミド6.10。NexisFiberAG社のStaba-mid登録商標7030を使用した。成分BPAのための細断したガラス繊維、直径10μm。成分CC/1ステアリン酸カルシウムC/2モンタン酸C/3酸化されたポリエチレンワックスLuwax登録商標OA5BASFSEモル質量GPC5400融点DIN51007D-3418102~100°C滴点DIN51801D-3954107~113°C酸価DINEND-138615~19[mgKOH/g]鹸化価DINEND-138720~30[mgKOH/g]熱安定剤D/1ジフェニルアミン4,4-ビス1,1-ジメチルベンジルD/2CuJ/KJモル比1:4カーボンブラックバッチE/1カーボンブラック33質量およびポリエチレン67質量を有するカーボンブラックバッチブラックバッチE/2ニグロシン塩基SAPL40質量OrientChemicals社のNigrosinを使用したおよびPA660質量配合のための加工条件前記成分を二軸押出機ZSK40上で290°Cで配合しレベル温度プロファイル、通過量30kg/h、水浴中に押し出し、造粒し、かつ乾燥した。射出成形のための加工条件乾燥された造粒物を射出成形機上で溶融温度290°C金型温度80°Cで標準ISOダンベル試験体厚さ4mmおよび試験体の中央部に溶接線を有する標準ダンベル試験体厚さ4mmISO527-2/1A/5による引張試験に関連する試験体に加工した。CaCl2応力亀裂試験標準ISOダンベル試験体を用いるCaCl2応力亀裂試験試験体:標準ISOダンベル試験体厚さ4mm予備状態調節:射出成形後のダンベル試験体を80°Cで6日間水中に浸漬し、次に80°Cで乾燥キャビネット中に窒素流の下で乾燥した。予備状態調節後、ダンベル試験体を曲がっているジグ上に、この試験体の縁部繊維の伸びが2であるように締め付ける。サイクル処理曲がっているジグ上のダンベル試験体を飽和CaCl2溶液室温中に30分間浸漬し、曲がっているジグ上のダンベル試験体を乾燥キャビネット中で130°Cで2時間貯蔵し、曲がっているジグ上のダンベル試験体を周囲空気室温中に4時間貯蔵し、曲がっているジグ上のダンベル試験体を空調キャビネット中に50°Cおよび95の空気湿度で17.5時間、貯蔵する。サイクル処理を5回繰り返す。評価:曲がっているジグ上の試験体が全体的に破損を生じるまでに通過した完全なサイクルの数。溶接線を有するダンベル試験体に関するCaCl2応力亀裂試験、試験体:溶接線を有するダンベル試験体厚さ4mm、射出成形されたダンベル試験体を曲がっているジグ上で、この試験体の縁部繊維の伸びが1であるように締め付ける。サイクル処理曲がっているジグ上のダンベル試験体を飽和CaCl2溶液室温中に30分間浸漬し、曲がっているジグ上のダンベル試験体を乾燥キャビネット中で130°Cで2時間貯蔵し、曲がっているジグ上のダンベル試験体を周囲空気室温中に4時間貯蔵し、曲がっているジグ上のダンベル試験体を空調キャビネット中に50°Cおよび95の空気湿度で17.5時間、貯蔵する。サイクル処理を5回繰り返す。評価:曲がっているジグ上の試験体が全体的に破損を生じるまでに通過した完全なサイクルの数。"